(57)【要約】【課題】摺動部分においてグリースの保持性を確保し、これにより、フレッチング摩耗を抑制することができる等速ジョイントを提供する。【解決手段】等速ジョイントＪは、内側面にボール転動溝１ａを有するアウターレース１と、外側面にボール転動溝２ａを有するインナーレース２と、ボール転動溝１ａ及び２ａを転動するボール３と、ボール３のボール転動溝１ａ及び２ａからの逸脱を防止するケージ４と、アウターレース１とインナーレース２との間に充填されたグリース５と、を備える。ケージ４の外側面及びケージ４の内側面のうちの少なくとも一部には、リン酸マンガン処理された皮膜１４ａ，１４ｂが形成されている。【選択図】図１
2014114918.tif 000002
【特許請求の範囲】
【請求項１】
内側面にボール転動溝を有するアウターレースと、外側面にボール転動溝を有するインナーレースと、該ボール転動溝を転動するボールと、該ボールの該ボール転動溝からの逸脱を防止するケージと、前記アウターレースと前記インナーレースとの間に充填されたグリースと、を備えた等速ジョイントであって、
前記ケージの外側面及び該ケージの内側面のうちの少なくとも一部には、リン酸マンガン処理された皮膜が形成されていることを特徴とする等速ジョイント。
【請求項２】
前記リン酸マンガン処理された皮膜の膜厚は、１〜１５μｍの範囲にあることを特徴とする請求項１に記載の等速ジョイント。
【請求項３】
前記グリースは、以下に示す成分（ａ）および（ｂ）を含有したグリースであることを特徴とする請求項１または２に記載の等速ジョイント。
（ａ）下記式（Ｉ）で表されるジウレア化合物
（ｂ）炭化水素系基油
（Ｉ）Ｒ１−ＮＨＣＯＮＨ−Ｃ６Ｈ４−ｐ−ＣＨ２−Ｃ６Ｈ４−ｐ−ＮＨＣＯＮＨ−Ｒ２
（式中、Ｒ１およびＲ２は、同一もしくは異なる炭素原子数６または７のアリール基もしくはシクロヘキシル基である）
【請求項４】
前記グリースに含まれる炭化水素系基油の４０℃の動粘度が５０〜３００ｍｍ２／ｓであることを特徴とする請求項３に記載の等速ジョイント。
【請求項５】
前記グリースの混和ちょう度が２５０〜３５０であることを特徴とする請求項３または４に記載の等速ジョイント。
【発明の詳細な説明】
【技術分野】
【０００１】
本発明は車両等に用いられる等速ジョイントにかかり、特に耐摩耗性に優れた等速ジョイントに関するものである。
【背景技術】
【０００２】
自動車のハンドル操作に伴うタイヤの切れ角の変化や、路面状況に応じたタイヤの上下運動に追従しながら、エンジンの回転力を等速で滑らかにタイヤに伝達する機能を持つ等速ジョイントは、特に前輪駆動車においては欠くことのできない重要部品である。等速ジョイントには幾つかの種類があるが、許容作動角が大きく、密封性に優れるバーフィールド型等速ジョイントがよく知られている（例えば特許文献１参照）。
【０００３】
このようなバーフィールド型等速ジョイントは、ドライブシャフトとタイヤの間に配置されており、ドライブシャフトの回転力は等速ジョイントを介してタイヤに伝達される。等速ジョイントは、内側面にボール転動溝を有するアウターレースと、外側面にボール転動溝を有するインナーレースと、これらのボール転動溝を転動するボールと、ボールのボール転動溝からの逸脱を防止するケージとにより構成されている。このように構成された等速ジョイントでは、アウターレースおよびインナーレースのボール転動溝とボールとの接触部分が摺動部分となっている。
【０００４】
アウターレースとドライブシャフトは全周にわたって１枚のブーツで覆われており、ブーツで覆われた等速ジョイント内（すなわちアウターレースとインナーレースとの間）には、等速ジョイントにおける摺動部分の潤滑に必要なグリースが充填されている。
【０００５】
たとえば、このようなグリースとして亜リン酸エステル化合物や芳香族ジウレアなどの添加剤をグリースに添加することで、低温から高温までの広い範囲でのフレッチング摩耗の発生を防止する技術が提案されている（たとえば、特許文献１参照）。
【先行技術文献】
【特許文献】
【０００６】
【特許文献１】特開２０１２−０５７１３４号公報
【発明の概要】
【発明が解決しようとする課題】
【０００７】
しかしながら、上述したグリースを用いた場合、摺動部分に添加剤による皮膜が形成されるが、この添加剤による皮膜は、摺動部分に対して密着性が十分ではない。特に、等速ジョイントの振動等により、グリースが排除されてしまった場合には、グリースに添加された添加剤も排除されてしまうので、添加剤による皮膜は摺動部分から剥離するおそれがあった。このような結果、摺動部分におけるフレッチング摩耗が懸念されることになり、等速ジョイントの寿命が短くなったり、機能を損ねたりするという問題が発生する場合がある。
【０００８】
また、等速ジョイントの摺動抵抗を下げるためには、低粘度基油を使用したグリースや柔らかい（ちょう度の低い）グリースを用いることが望ましいが、このようなグリースを用いた場合には、摺動部分でのグリースの保持性が低下することになり、上述したフレッチング摩耗がさらに促進されることがある。さらに、このようなグリースを用いた場合であっても、低温時には、グリース自体が硬くなってしまうので、摺動部分にグリースが入り込みにくいことがある。
【０００９】
本発明はこのような点を鑑みてなされたものであり、その目的とするところは、たとえ低温環境下であっても、摺動部分においてグリースの保持性を確保し、これにより、フレッチング摩耗を抑制することができる等速ジョイントを提供することにある。
【課題を解決するための手段】
【００１０】
本発明は、このような点を鑑みて、本発明に係る等速ジョイントは、内側面にボール転動溝を有するアウターレースと、外側面にボール転動溝を有するインナーレースと、該ボール転動溝を転動するボールと、該ボールの該ボール転動溝からの逸脱を防止するケージと、前記アウターレースと前記インナーレースとの間に充填されたグリースと、を備えた等速ジョイントであって、前記ケージの外側面及び該ケージの内側面のうちの少なくとも一部には、リン酸マンガン処理された皮膜が形成されていることを特徴とする。
【００１１】
本発明によれば、グリースとなじみ性の良いリン酸マンガン処理された皮膜（リン酸マンガン皮膜）をケージに形成することにより、アウターレースと前記インナーレースとの間に充填されたグリースが、皮膜近傍において保持されやすくなる。これにより、等速ジョイントでは、アウターレースおよびインナーレースのボール転動溝と、ボールとの摺動部分でのグリースの保持性が高まり、この結果、たとえ低粘度基油を使用したグリースや柔らかいグリースを使用したとしても長期に低温（たとえば−３０℃程度）でのフレッチング摩耗を抑制することができる。
【００１２】
より好ましい態様としては、前記リン酸マンガン処理された皮膜の膜厚は、１〜１５μｍの範囲にある。この態様によれば、リン酸マンガン処理された皮膜の膜厚をこのような範囲に保つことにより、フレッチング摩耗をより確実に抑制することができる。すなわち、膜厚が１μｍ未満の場合には、皮膜の形成が不十分となり、１５μｍを越えた場合には、グリースの保持性が損なわれるおそれがある。
【００１３】
特に好ましいグリースとしては、以下に示す成分（ａ）および（ｂ）を含有したグリースである。
（ａ）下記式（Ｉ）で表されるジウレア化合物
（ｂ）炭化水素系基油
（Ｉ）Ｒ１−ＮＨＣＯＮＨ−Ｃ６Ｈ４−ｐ−ＣＨ２−Ｃ６Ｈ４−ｐ−ＮＨＣＯＮＨ−Ｒ２
（式中、Ｒ１およびＲ２は、同一もしくは異なる炭素原子数６または７のアリール基もしくはシクロヘキシル基である）
【００１４】
このようなグリースは、リン酸マンガン処理された皮膜となじみ性が良いので、ケージ近傍のグリースの保持をより一層好適に行うことができる。
【００１５】
さらに好ましいグリースの態様としては、前記炭化水素系基油の４０℃の動粘度が５０〜３００ｍｍ２／ｓである。炭化水素系基油の４０℃の動粘度が５０ｍｍ2／ｓ未満の場合には、油膜が薄くなる傾向があり充分な油膜厚さを確保出来ないばかりでなく、リン酸マンガン処理された皮膜とのなじみ性が不十分になるおそれがある。一方、炭化水素系基油の４０℃の動粘度が３００ｍｍ2／ｓを超えた場合には、粘性抵抗が増加してしまう（グリースの流動性が低下してしまう）傾向にあり、たとえば、車両の駆動時のトルクが増大してしまう。
【００１６】
さらに、グリースの混和ちょう度が２５０〜３５０であることがより好ましい。具体的には、グリースの混和ちょう度が２５０未満の場合には、グリースに作用するせん断時の軟化により、グリースが等速ジョイントから漏洩するおそれがある。一方、グリースの混和ちょう度が３５０を越えた場合には、粘性抵抗が増加してしまう（グリースの流動性が低下してしまう）傾向にあり、たとえば、車両の駆動時のトルクが増大してしまう。
【発明の効果】
【００１７】
本発明によれば、たとえ低温環境下であっても、摺動部分においてグリースの保持性を確保し、これにより、フレッチング摩耗を抑制することができる。
【図面の簡単な説明】
【００１８】
【図１】本発明の一実施形態のバーフィールド型等速ジョイントを説明する断面図であって、（ａ）は等速ジョイントの回転軸方向における縦断面図、（ｂ）は（ａ）におけるＡ−Ａ線で切断した断面図を示している。
【図２】実施例１〜６および比較例１〜６に係るグリースの組成とフレッチングおよび焼き付き試験の結果を示した表図。
【図３】グリースの低温見かけ粘度を測定する装置を説明するための模式図。
【発明を実施するための最良の形態】
【００１９】
以下、本発明の実施形態に係る等速ジョイントの一実施形態について図面を参照しつつ具体的に説明する。
【００２０】
図１（ａ）は等速ジョイントの回転軸方向における縦断面図、図１（ｂ）は図１（ａ）におけるＡ−Ａ線で切断した断面図をそれぞれ示している。
【００２１】
本実施形態のバーフィールド型等速ジョイントＪは、ドライブシャフト６とタイヤの間に配置されており、ドライブシャフト６の回転力は等速ジョイントＪを介してタイヤに伝達される。
【００２２】
本実施形態のバーフィールド型等速ジョイントＪは、内側面にボール転動溝１ａを有するアウターレース１と、外側面にボール転動溝２ａを有するインナーレース２と、これらのボール転動溝１ａ，２ａを転動するボール３と、ボール３のボール転動溝１ａ，２ａからの逸脱を防止するケージ４とにより構成されており、ボール転動溝１ａ，２ａとボール３との接触点が摺動部分となっている。
【００２３】
アウターレース１とドライブシャフト６は全周にわたって１枚のブーツ７で覆われており、ブーツ７で覆われた等速ジョイントＪ内には、等速ジョイントＪにおける摺動部分の潤滑に必要なグリース５が密封されている。すなわち、アウターレース１とインナーレース２との間にグリース５が充填され、グリース５は、ケージ４の外側面よび内側面に接触することになる。
【００２４】
アウターレース１は、内側面が球面であり、その上に等間隔に６本のボール転動溝１ａが形成されている。インナーレース２は外側面が球面であり、その上のアウターレース１のボール転動溝１ａに対応する位置に６本のボール転動溝２ａが形成されている。これら各６本のボール転動溝１ａ，２ａに１個ずつ６個の鋼製のボール３が入っており、ドライブシャフト６の回転力の伝達は、６個のボール３の接触部分で行われる。
【００２５】
ケージ４は外側面と内側面が球面の一部からなる筒状体であり、６個のボール３に対応する位置に、ボール３の直径よりも若干大きい内寸のボール保持孔が、ケージ４の周方向に等間隔に６箇所形成されている。ケージ４の外側面とアウターレース１の内側面の間、及びケージ４の内側面とインナーレース２の外側面の間にはそれぞれ隙間があり摺動部分とはなっていない。
【００２６】
等速ジョイントＪの組み立ては、たとえば以下の手順で行う。アウターレース１の内部にグリース５を充填した後、アウターレース１の内部にケージ４とインナーレース２を組み込み、アウターレース１のボール転動溝１ａ、インナーレース２のボール転動溝２ａ、ケージ４のボール保持孔が同じ位置に並ぶように位置を調整する。
【００２７】
その後、ドライブシャフト６とインナーレース２とが連結されていない状態で、インナーレース２とケージ４とを傾けて作動角を十分に大きくすると、１箇所のボール保持孔がアウターレース１の外部へ完全に露出する。この露出したボール保持孔に１個のボール３を入れ、この作業を繰り返しながら６個のボール３の全てを６箇所のボール保持孔に挿入する。
【００２８】
続いて、ドライブシャフト６に樹脂製またはゴム製のブーツ７の小径側を被せてブーツバンドで固定し、ドライブシャフト６とインナーレース２とを連結する。その後、ブーツ７の内部にもグリース５を十分に充填した後、ブーツ７の形を整え、アウターレース１の外周にブーツ７の大径側を被せてブーツバンドで固定する。このようにして等速ジョイントＪの組み立てが完了する。
【００２９】
以下に本実施形態の特徴点を示す。本実施形態では、このように構成された等速ジョイントＪのケージ４の外側面及びケージの内側面にリン酸マンガン処理された皮膜１４ａ，１４ｂが形成されている。具体的には、ケージ４は、炭素鋼、ステンレス鋼、クロム鋼、クロムモリブデン鋼など、鉄系材料などを挙げることができ、このような材料で構成されたケージ４を、リン酸マンガン塩処理浴内で処理することにより、リン酸マンガン処理された皮膜１４ａ，１４ｂをケージ４の外側面及びケージの内側面に形成することができる。
【００３０】
本実施形態では、内側面および外側面の双方に、リン酸マンガン処理された皮膜１４ａ，１４ｂが形成されているが、後述するように、ケージ４近傍においてグリース５を保持し、アウターレース１及びインナーレース２と、ボール３との摺動部分にグリース５を供給することができるのであれば、いずれか一方の側面にリン酸マンガン皮膜が形成されていてもよい。
【００３１】
このように、グリース５となじみ性の良いリン酸マンガン処理された皮膜１４ａ，１４ｂをケージ４に形成することにより、この皮膜１４ａ，１４ｂ近傍のグリースの保持性が向上する。これにより、等速ジョイントＪでは、アウターレース１およびインナーレース２のボール転動溝１ａ，２ａとボール３との摺動部分でのグリース５の保持性が高まる。このような結果、たとえ低粘度基油を使用したグリースや柔らかいグリースを使用したとしても、長期に低温での摺動部分におけるフレッチング摩耗を抑制することができる。
【００３２】
このような効果をより確実に発現するためには、リン酸マンガン処理された皮膜１４ａ，１４ｂの膜厚は、１〜１５μｍの範囲にあることが好ましく、一般的に知られたリン酸マンガン塩処理浴内で処理温度、処理時間等を調整することにより、このような皮膜の膜厚にすることができる。ここで、発明者らの後述する実験によれば、膜厚が１μｍ未満の場合には、皮膜の形成が不十分となり、１５μｍを越えた場合には、グリース５の保持性が損なわれるおそれがある。
【００３３】
さらに本実施形態では、グリース５としては、以下に示す成分（ａ）および（ｂ）を含有したグリースである。
（ａ）下記式（Ｉ）で表されるジウレア化合物
（ｂ）炭化水素系基油
（Ｉ）Ｒ１−ＮＨＣＯＮＨ−Ｃ６Ｈ４−ｐ−ＣＨ２−Ｃ６Ｈ４−ｐ−ＮＨＣＯＮＨ−Ｒ２
（式中、Ｒ１およびＲ２は、同一もしくは異なる炭素原子数６または７のアリール基もしくはシクロヘキシル基である）
【００３４】
（ａ）に示すジウレア化合物は、増ちょう剤として作用する。式（Ｉ）に示すジウレア化合物は、アニリン、ｐ−トルイジン、シクロヘキシルアミン等のモノアミンとジフェニルメタン−４，４’−ジイソシアネートとの反応によって得られる。この反応においては、Ｒ１およびＲ２のアリール基としては、フェニル基、トリル基、およびシクロヘキシル基などが生成される。
【００３５】
このようなジウレア化合物からなる増ちょう剤を用いたグリース５は、脂肪族系アミンを用いたジウレアグリース（脂肪族系ジウレアグリース）、Ｌｉ石けんグリース（リチウムグリース）等に比較して、せん断条件下でも増ちょう剤のミセル構造が安定であり、金属表面に対する付着性が強い為、増ちょう剤自身の金属接触を妨げる緩衝作用がより強いものと考えられる。
【００３６】
（ｂ）に示す炭化水素系基油としては、４０℃の動粘度が５０〜３００ｍｍ２／ｓであることが好ましく、４０℃の動粘度が８０〜１５０ｍｍ２／ｓであることがさらに好ましい。このような炭化水素系基油としては、例えば、ジエステル、ポリオールエステルに代表されるエステル系合成油、ポリαオレフィン、ポリブテンに代表される合成炭化水素油、アルキルジフェニルエーテル、ポリプロピレングリコール等のエーテル系合成油、などが挙げられ、さらに、一般的なパラフィン系の鉱物油、シリコーン油、フッ素油などが添加されていてもよい。
【００３７】
炭化水素系基油の４０℃の動粘度が５０ｍｍ2／ｓ未満の場合には、油膜が薄くなる傾向があり充分な油膜厚さを確保出来ないばかりでなく、リン酸マンガン処理された皮膜とのなじみ性が不十分になるおそれがある。一方、炭化水素系基油の４０℃の動粘度が３００ｍｍ2／ｓを超えた場合には、粘性抵抗が増加してしまう（グリースの流動性が低下してしまう）傾向にあり、たとえば、車両の駆動時のトルクが増大してしまう。
【００３８】
さらに、グリース５の混和ちょう度が２５０〜３５０であることがより好ましい。具体的には、グリース５中のジウレア化合物の含有量を１０．０〜１８．０質量％に調整することにより、このような範囲に調整することができる。
【００３９】
具体的には、グリース５の混和ちょう度が２５０（ジウレア化合物の含有量が１８．０質量％を越える）未満の場合には、グリース５に作用するせん断時の軟化により、グリース５が等速ジョイントＪから漏洩するおそれがある。一方、グリース５の混和ちょう度が３５０を越えた（ジウレア化合物の含有量が１０．０質量％未満）場合には、粘性抵抗が増加してしまう（グリースの流動性が低下してしまう）傾向にあり、たとえば、車両の駆動時のトルクが増大してしまうばかりでなく、摺動部分へのグリース５の流入性が低下してしまうことがある。
【００４０】
さらに、グリース５には、必要に応じて主々な添加剤を添加することができる。このような添加剤としては、一般的に知られた酸化防止剤、錆止め剤、金属腐食防止剤、油性剤、耐摩耗剤、極圧剤、固体潤滑剤などを挙げることができる。
【００４１】
たとえば、固体潤滑剤として、グリース５には、二硫化モリブデン、ジアルキルジチオカルバミン酸モリブデン（Ｍｏ−ＤＴＣ）、ジアルキルジチオリン酸モリブデン（Ｍｏ−ＤＴＰ）、ジアルキルジチオカルバミン酸銅（Ｃｕ−ＤＴＣ）、など固体潤滑剤が添加されていてもよい。これらの化合物は層状格子構造をしており、すべり運動によって容易に薄層状にせん断され、金属接触を妨げ、焼付き防止効果を有するものである。しかしながら、その添加量が多いと摩擦係数を増大させ、耐振動性に対して悪影響を及ぼす。また、潤滑条件によっては、摩耗を増加させることもある。
【００４２】
たとえば、防錆剤として、グリース５に、カルシウム塩などが添加されていてもよく、エンジン油等の潤滑油に用いられる金属系清浄分散剤や防錆剤として知られている、ジノニルナフタレンスルホン酸やアルキルベンゼンスルホン酸のようなアルキル芳香族スルホン酸などの合成スルホン酸のカルシウム塩を挙げることができる。
【実施例】
【００４３】
以下の本発明に係る実施例を説明する。
（実施例１）
まず、ケージに相当する金属材料としてクロム鋼を準備し、アルカリ脱脂剤を使用して表面を洗浄し、水洗いした後、リン酸マンガン塩処理浴で処理後、再び水洗いし、熱風で乾燥させて、テストピースを作製した。
【００４４】
次に、グリースを作製した。具体的には、試作容器に炭化水素系基油４１００ｇとジフェニルメタン−４，４’−ジイソシアネート１０１２ｇをとり、混合物を７０〜８０℃に加熱した。別容器に、上述した基油と同じ炭化水素系基油４１００ｇとシクロヘキシルアミン５６３ｇ、アニリン２２５ｇをとり、７０〜８０℃に加熱後、先の容器に加えた。混合物をよく攪拌しながら、３０分間反応させ、１６０℃まで昇温し放冷し、ベースとなる脂環・芳香族ジウレアグリース（上述した（ａ）の組成のグリース、具体的にはＲ１およびＲ２はフェニル基、シクロヘキシル基）を得た。
【００４５】
このベースグリースに、図２の表に示す配合で、添加剤を添加し、適宜基油を加え、得られた混合物を三段ロールミルで、混和ちょう度：JIS K 2220.7に準拠して目標の混和ちょう度に調整した。なお、合成炭化水素油に、ポリαオレフィンを用い、炭化水素系基油の４０℃の動粘度をJIS K 2220.23に準拠して測定した。
【００４６】
（実施例２）
実施例１と同じように、テストピースとグリースを作製した。実施例１と相違する点は、リン酸マンガン塩処理浴での浸漬時間を変更して、リン酸マンガン処理により、リン酸マンガン処理された皮膜の厚さを１５μｍにした点である。
【００４７】
（実施例３、４）
実施例１と同じように、テストピースとグリースを作製した。実施例１と相違する点は、図２の表に示すように、基油中の合成炭化水素油とパラフィン系鉱物油との割合を変更した点である。
【００４８】
（実施例５）
実施例１と同じように、テストピースとグリースを作製した。実施例１と相違する点は、図２の表に示すように、基油中の合成炭化水素油とパラフィン系鉱物油との割合は変えずに、増ちょう剤と基油の割合を変更した点である。
【００４９】
（実施例６）
実施例１と同じように、テストピースとグリースを作製した。実施例１と相違する点は、リン酸マンガン塩処理浴での浸漬時間を変更して、リン酸マンガン処理により、リン酸マンガン処理された皮膜の厚さを１μｍにした点である。
【００５０】
（比較例１および２）
実施例１と同じように、テストピースとグリースを作製した。実施例１と相違する点は、リン酸マンガン塩処理浴での浸漬時間を変更して、リン酸マンガン処理により、リン酸マンガン処理された皮膜の厚さをそれぞれ、０．５μｍ、３０μｍにした点である。
【００５１】
（比較例３）
実施例１と同じように、テストピースとグリースを作製した。実施例１と相違する点は、図２の表に示すように、グリースの基油に増粘剤を添加し、基油の４０℃の動粘度を５００ｍｍ２／ｓに上昇させた点である。
【００５２】
（比較例４）
実施例１と同じように、テストピースとグリースを作製した。実施例１と相違する点は、図２の表に示すように、基油中の合成炭化水素油とパラフィン系鉱物油との割合は変えずに、混和ちょう度を２００になるように、増ちょう剤と基油の割合を変更した点である。
【００５３】
（比較例５）
実施例１と同じように、テストピースを作製したが、比較例５の場合には、グリースは作製していない。
【００５４】
（比較例６）
実施例１と同じように、グリースを作製したが、比較例６の場合には、テストピースにリン酸マンガン処理を行なっていない点で相違する。
【００５５】
［評価］
＜低温フレッチング試験＞
スラスト軸受２組のうち１組に、実施例１〜６および比較例１〜５に示すテストピースをセットし、実施例１〜６および比較例１〜４および６に示すグリースをそれぞれ塗布し、規定の揺動運転を行い（試験方法；Fafnir friction oxidation test(ADTM D 4170準拠)）、摩耗量（フレッチング摩耗による重量減）を求めた。
【００５６】
［試験条件］
軸受 ：ＡＮＤＲＥＷＳ Ｗ ５／８
荷重 ：２４５０Ｎ（５５０ｌｂｆ）（面圧：１８６１ＭＰａ）
揺動角 ：０．２１ｒａｄ（１２°）
揺動サイクル ：２５Ｈｚ
時間 ：２２ｈ
温度 ：−３０℃
グリース封入量：軸受１組当たり１．０ｇ
摩耗量 ：軸受１組当たりのレース質量減（試験軸受レースの総質量減／２）
【００５７】
［判定］
合格：摩耗量５．０ｍｇ未満（耐フレッチング性が合格）
不合格：摩耗量５．０ｍｇ異常（耐フレッチング性が不合格）
この結果を図２の表に示した。
【００５８】
＜低温見かけ粘度＞
実施例１〜６および比較例１〜４および６に示す方法で作製した平板状のテストピースと、グリースとを用いて、回転粘度計Physica  MCR301により、低温見かけ粘度を測定した。具体的には、図３に示すように、テストピースの上にグリースとコーンプレートをセットし、−３０℃で冷却し５分間保持した。せん断率が２５S−１のときの見かけ粘度を測定した。
【００５９】
［試験条件］
温度 ：−３０℃
せん断率：２５Ｓ−１
グリース塗布厚（中央部）：０．０５ｍｍ
コーンプレート径：２５ｍｍ
コーンプレートの角度：２°
【００６０】
［判定］
合格：見かけ粘度１６Pa・S未満
不合格：見かけ粘度１６Pa・S以上
この結果を図２の表に示した。
【００６１】
（結果）
実施例１〜６に係るテストピースとグリースを用いた場合には、低温フレッチングおよび低温見かけ粘度ともに合格であった。一方、比較例１および２では、低温フレッチングが不合格となった。これは、比較例１の場合にはリン酸マンガン処理された皮膜の厚みが薄く、比較例２の場合にはリン酸マンガン処理された皮膜の厚みが厚かったことによると考えられる。具体的には、この膜厚が１μｍ未満の場合には皮膜の形成が不十分であり、１５μｍを越えた場合には、グリースの保持性がかえって損なわれたと考えられる。この結果から、好ましいリン酸マンガン処理された皮膜の膜厚は、１〜１５μｍの範囲が好ましいといえる。
【００６２】
また、比較例３の場合には、低温見かけ粘度が不合格となった。これは、実施例１〜６のものに比べて、比較例３に係る基油の４０℃の動粘度が５００ｍｍ２／ｓと高いことによると考えられる。
【００６３】
このことから、グリースの炭化水素系基油としては、４０℃の動粘度が５０〜３００ｍｍ２／ｓであることが好ましく、炭化水素系基油の４０℃の動粘度が５０ｍｍ2／ｓ未満の場合には、発明者らの経験上では、油膜が薄くなる傾向があり充分な油膜厚さを確保出来ないことがあり、さらにはリン酸マンガン処理された皮膜とのなじみ性が不十分になるおそれがあると考えられる。一方、動粘度が３００ｍｍ2／ｓを超えた場合には、粘性抵抗が増加してしまうおそれがあると考えられる。
【００６４】
また、比較例４の場合には、低温見かけ粘度が不合格となった。これは、実施例１〜６のものに比べて、比較例４に係るグリースの混和ちょう度が２００と低いことによると考えられる。
【００６５】
このことから、グリースの混和ちょう度が２５０〜３５０であることがより好ましいと考えられる。発明者の別の実験からグリースの混和ちょう度が２５０（ジウレア化合物の含有量が１８．０質量％を越える）未満の場合には、グリースに作用するせん断時の軟化により、グリースが等速ジョイントＪから漏洩するおそれがある。一方、グリースの混和ちょう度が３５０を越えた（ジウレア化合物の含有量が１０．０質量％未満）場合には、粘性抵抗が増加してしまう（グリースの流動性が低下してしまう）傾向にある。
【００６６】
また、比較例５の如くグリースを用いない場合、さらには、比較例６の如くリン酸マンガン処理皮膜を形成しない場合には、いずれの低温フレッチング摩耗が増大している。このことからも、低温環境下において、リン酸マンガン皮膜を用いることにより摺動部分においてグリースの保持性を確保し、これにより、フレッチング摩耗を抑制することができるといえる。
【符号の説明】
【００６７】
Ｊ…等速ジョイント、１…アウターレース、１ａ…ボール転動溝、２…インナーレース、２ａ…ボール転動溝、３…ボール、４…ケージ、５…グリース、１４ａ、１４ｂ…皮膜
【図１】
2014114918.tif 000003
【図２】
2014114918.tif 000004
【図３】
2014114918.tif 000005